СПОСОБ ПОЛУЧЕНИЯ НИТРАТА СЕРЕБРА ВЫСОКОЙ СТЕПЕНИ ЧИСТОТЫ
METHOD OF PRODUCING SILVER NITRATE OF HIGH PURITY

Изобретение относится к области синтеза соединений серебра, а именно к способу получения нитрата серебра высокой степени чистоты.
Серебро азотнокислое является исходным веществом в синтезе многих других соединений серебра, получении металлического серебра и на их основе материалов, обладающих ценными свойствами [Патрушев В.В., Рюмина А.И., Вострикова И.М. / Химия и металлургия серебра / Учебное пособие для вузов по специальности 110200 "Металлургия цветных металлов". г. Красноярск. 2004 г. - 80 с.].
Известен ряд методов получения азотнокислого серебра. Сущность их сводится к растворению металлического серебра в азотной кислоте с последующей очисткой полученных растворов от примесей и кристаллизации продукта.
Описан способ очистки азотнокислых растворов серебра, полученных растворением чернового металла, от микропримесей легкогидролизующихся тяжелых металлов. Сущность метода - обработка растворов, содержащих 900-1100 г/л серебра, оксидом серебра, используемым в качестве сорбента, при комнатной температуре до значения рН 5.4-6.2 в течение 15-30 мин. Очищенный фильтрацией раствор направляют на кристаллизацию азотнокислого серебра [а.с. СССР 174789, МПК C22b, опубл. 07.09.1965, бюл. №18. Амарян А.П., Базилевский В.М., Галанкин И.И.]. Оксид серебра может быть также использован для очистки указанных растворов в несколько стадий с последовательным введением в раствор реагента сначала до значения рН 5.1-5.8 и отделением первого осадка примесей, а затем - до рН 5.9-6.3 [патент USA 3,554,883, Gerald R. Green, Rochester N.Y. Patented 12.01.1971]. Недостаток способа - возможность очистки растворов серебра лишь от примесей, которые легко гидролизуются в указанном интервале рН, причем степень очистки невысока. Кроме того, метод не позволяет очистить растворы азотнокислого серебра от микропримесей таких элементов, как Pb, Ni, Zn, Cu.
3
3
С целью повышения степени очистки растворов азотнокислого серебра от микропримесей легкогидролизующихся тяжелых металлов и обеспечения возможности одновременной очистки от микропримесей свинца, железа, мышьяка, висмута и олова, предложено пропускать растворы AgNO через слой окисленного угля при рН 1.5-4.0 с последующим выделением AgNO кристаллизацией [а.с. СССР 664665, МПК B01D 15/04, C01G 5/00, опубл. 30.05.79, бюл. №20. Личкова А.Ф., Мусихина С.Ф.]. Однако этот способ осложняется необходимостью периодического проведения операции регенерации угля.
3
3
Наиболее близким техническим решением является получение нитрата серебра [а.с. СССР 504705, МПК C01G 5/00, С01В 21/48, опубл. 1976. Серебренникова Г.М., Шварц М.М., Степин Б.Д., Рязанов А.И., Серебрякова Л.Н., Бромберг А.В., Сазикова Л.А.], в котором, с целью упрощения процесса очистки и повышения чистоты азотнокислого серебра, предложен способ кристаллизации нитрата серебра путем «высаливания» его из растворов концентрированной азотной кислотой. Основа способа - чрезвычайно низкая растворимость AgNO в этом растворителе. К водному раствору, содержащему 60-66% азотнокислого серебра, при комнатной температуре добавляют со скоростью 100-120 мл/ч концентрированную азотную кислоту при соотношении раствор азотнокислого серебра:азотная кислота, равном 1:0.5-0.7. Выделившиеся кристаллы AgNO отделяют от маточного раствора и сушат при температуре 100°C. Получаемое указанным способом азотнокислое серебро отвечает требованиям ГОСТ для квалификации «хч».
Недостатком известного способа является сравнительно низкий выход азотнокислого серебра - 88% в виде влажного продукта. Естественно, для высушенного продукта значение выхода будет еще ниже, однако без данных о влажности получаемого нитрата серебра точно оценить его не представляется возможным.
Технический результат, на достижение которого направлен предлагаемый способ получения нитрата серебра, заключается в повышении выхода продукта с получением азотнокислого серебра высокой степени чистоты.
Указанный технический результат достигается тем, что способ получения нитрата серебра высокой степени чистоты, включающий упаривание раствора нитрата серебра, нагрев раствора и введение «высаливателя» - концентрированной азотной кислоты - в объемном соотношении раствор азотнокислого серебра:азотная кислота 1:0.5-0.7, также характеризуется тем, что «высаливатель» вводят в предварительно упаренный насыщенный нагретый до 95±5°C раствор нитрата серебра, содержащий нитрат серебра в количестве 75-90%, после чего проводят кристаллизацию путем охлаждения раствора до температуры ≤20°C без перемешивания с последующей выдержкой в течение 2 часов.
Сущность изобретения заключается в том, что «высаливатель» - азотную кислоту - вводят в нагретый до 100°C и предварительно упаренный раствор до содержания нитрата серебра 75-90% (мас.), смесь без перемешивания охлаждают до температуры ≤20°C и выдерживают ее в течение 2-х часов. Полученный технический результат, заключающийся в увеличении выхода продукта, достигается благодаря тому, что «высаливатель» - концентрированную азотную кислоту - вводят в предварительно упаренный до состояния, близкого к насыщению, горячий раствор нитрата серебра. В таких условиях в присутствии высаливателя растворимость нитрата серебра существенно снижается, и при охлаждении кристаллизация продукта протекает более полно.
Способ получения высокочистого нитрата серебра заключается в предварительной промывке аффинированного серебра чистотой не ниже 99.99% 1%-ным раствором аммиака и водой до нейтральной реакции, растворении влажного порошка в горячей азотной кислоте, взятой в объемном соотношении азотная кислота:вода, равном 1:1. После полного растворения серебра раствор упаривают до содержания нитрата серебра 75-90% мас., что соответствует получению раствора, близкого к насыщенному по содержанию нитрата серебра (растворимость нитрата серебра составляет 90% при 100°C. Пятницкий И.В., Сухан В.В. Аналитическая химия серебра. М.: Изд. Наука, 1975 г.).
3
В горячий раствор (95±5°C) вводят «высаливатель» - концентрированную 70%-ную азотную кислоту, взятую в объемном соотношении раствор азотнокислого серебра:азотная кислота 1:0.5-0.7. Полученную в результате смесь без перемешивания охлаждают до температуры ≤20°C и выдерживают ее при этой температуре в течение 2 часов для более полной кристаллизации продукта. Пульпу фильтруют, осадок нитрата серебра промывают небольшими порциями концентрированной азотной кислоты и сушат кристаллы AgNO при температуре 100°C в течение 3 часов. Конечным продуктом является нитрат серебра, который по содержанию основного вещества, нерастворимых в воде примесей и прочим показателям отвечает требованиям ГОСТ 1277-75 для квалификации «хч». Полученный способ обеспечивает выход продукта 93.0-93.6%.
Настоящее изобретение иллюстрируется следующими примерами.
Пример 1
-
<mrow><mi>S</mi><msubsup><mi>O</mi><mn>4</mn><mrow><mn>2</mn><mo>−</mo></mrow></msubsup></mrow>
1 кг предварительно промытого в 1%-ном растворе аммиака и водой аффинированного кристаллического серебра растворили при нагревании в 1.5 л 35%-ной азотной кислоты. Содержание примесей в растворе составило, мг/л: Fe - 14.53; Cu, Bi, Pb - <5; Cl - 1.84;
- 16.07.
3
Раствор нитрата серебра упарили до объема 1 л, при этом концентрация нитрата серебра составила 75% мас. В горячий раствор (95°C) ввели «высаливатель» - концентрированную 70%-ную азотную кислоту, взятую в количестве 0.5 л. Полученную в результате смесь без перемешивания охладили до температуры 20°C и смесь выдержали при этой температуре в течение 2 часов для более полной кристаллизации продукта. Осадок нитрата серебра отфильтровали, промыли небольшими порциями концентрированной азотной кислоты (2 раза по 25 мл) и высушили кристаллы AgNO при температуре 100°C в течение 3 часов. После очистки предлагаемым способом содержание примесей в кристаллах не превышало, %: Fe - 0.0002; Cu - 0.0005; Pb, Bi - 0.0005. По содержанию основного вещества (99.9%), нерастворимых в воде примесей и прочим показателям полученный продукт отвечает требованиям ГОСТ 1277-75 для квалификации «хч». Масса сухого нитрата серебра составила 1.465 кг, что соответствует его выходу 93.0%.
Пример 2
-
<mrow><mi>S</mi><msubsup><mi>O</mi><mn>4</mn><mrow><mn>2</mn><mo>−</mo></mrow></msubsup></mrow>
1 кг предварительно промытого в 1%-ном растворе аммиака и водой аффинированного кристаллического серебра растворили при нагревании в 35%-ной азотной кислоте. Содержание примесей в растворе составило, мг/л: Fe - 14.53; Cu, Bi, Pb - <5; Cl - 1.84;
- 16.07.
3
Раствор нитрата серебра упарили до концентрации нитрата серебра 90% мас. В горячий раствор (100°C) ввели «высаливатель» - концентрированную 70%-ную азотную кислоту, взятую в количестве 0.7 л. Полученную в результате смесь без перемешивания охладили до температуры 20°C и смесь выдержали при этой температуре в течение 2 часов для более полной кристаллизации продукта. Осадок нитрата серебра отфильтровали, промыли небольшими порциями концентрированной азотной кислоты (2 раза по 25 мл) и высушили кристаллы AgNO при температуре 100°C в течение 3 часов. После очистки предлагаемым способом содержание примесей в кристаллах не превышало, %: Fe - 0.0002; Cu - 0.0005; Pb, Bi - 0.0005. По содержанию основного вещества (99.9%), нерастворимых в воде примесей и прочим показателям полученный продукт отвечает требованиям ГОСТ 1277-75 для квалификации «хч». Масса сухого нитрата серебра составила 1.465 кг, что соответствует его выходу 93.6%.
Пример 3
-
<mrow><mi>S</mi><msubsup><mi>O</mi><mn>4</mn><mrow><mn>2</mn><mo>−</mo></mrow></msubsup></mrow>
1 кг предварительно промытого в 1%-ном растворе аммиака и водой аффинированного кристаллического серебра растворили при нагревании в 35%-ной азотной кислоте. Содержание примесей в растворе составило, мг/л: Fe - 14.53; Cu, Bi, Pb - <5; Cl - 1.84;
- 16.07.
3
Раствор нитрата серебра упарили до концентрации нитрата серебра 90% мас. В горячий раствор (98°C) ввели «высаливатель» - концентрированную 70%-ную азотную кислоту, взятую в количестве 0.6 л. Полученную в результате смесь без перемешивания охладили до температуры 18°C и смесь выдержали при этой температуре в течение 2 часов для более полной кристаллизации продукта. Осадок нитрата серебра отфильтровали, промыли небольшими порциями концентрированной азотной кислоты (2 раза по 25 мл) и высушили кристаллы AgNO при температуре 100°C в течение 3 часов. После очистки предлагаемым способом содержание примесей в кристаллах не превышало, %: Fe - 0.0002; Cu - 0.0005; Pb, Bi - 0.0005. По содержанию основного вещества (99.9%), нерастворимых в воде примесей и прочим показателям полученный продукт отвечает требованиям ГОСТ 1277-75 для квалификации «хч». Масса сухого нитрата серебра составила 1.465 кг, что соответствует его выходу 93.3%.